(57)【特許請求の範囲】
【請求項１】
中比重木質繊維板からなる床材基板の表面に化粧シートを貼着してなる木質床材であって、上記床材基板を形成している中比重木質繊維板には、その表裏いずれかの面に、該中比重木質繊維板の厚みの１／２以上に達する深さを有し且つ中比重木質繊維板の全幅に亘って貫通した溝が長さ方向に小間隔毎に設けられていると共に、この溝を設けている面側における該面と上記全ての溝とにポリウレタン系合成樹脂の浸透硬化層を形成していることを特徴とする木質床材。
【請求項２】
床材基板は中比重木質繊維板とこの中比重木質繊維板の裏面に貼着された一定厚みの合板とから形成されていることを特徴とする請求項１に記載の木質床材。
【請求項３】
一定厚みを有する中比重木質繊維板の表裏いずれかの面に、該中比重木質繊維板の厚みの１／２以上に達する深さを有し且つこの中比重木質繊維板の全幅に亘って貫通した溝を長さ方向に小間隔毎に設けたのち、この溝を設けている面側にポリウレタン系の合成樹脂液を塗布することによりその面と全ての溝内から上記塗布したポリウレタン系合成樹脂液を中比重木質繊維板内に浸透させ、浸透したポリウレタン系合成樹脂液を硬化させることによって中比重木質繊維板からなる床材基板を形成し、この床材基板の表面に化粧シートを貼着することを特徴とする木質床材の製造方法。
【発明の詳細な説明】
【０００１】
【発明の属する技術分野】
本発明は、寸法安定性に優れている木質床材とその製造方法に関するものである。
【０００２】
【従来の技術】
従来から、合板等の木質材料からなる基板の表面または表裏両面に中比重木質繊維板（ＭＤＦ）を接着することによって複合板を形成し、この複合板の木質繊維板の表面に突き板や合成樹脂製化粧シート又は印刷紙等の化粧シートを貼着したり、塗装等によって表面化粧層を形成してなる化粧板を床材に使用することが行われているが、このような床材では、キャスタ−付ワゴン等による動的荷重を受けると、中比重木質繊維板に層間剥離が生じて強度が低下すると共に表面の外観を損なう虞れがある。
【０００３】
このため、本願出願人等は、特開平成９−２７９８２１号公報に記載したように、床材の基板を中比重木質繊維板によって形成すると共にこの中比重木質繊維板の表層部分にポリウレタン系合成樹脂の浸透硬化層を設け、この浸透硬化層上に木質化粧単板を貼着してなる木質床材を開発した。
【０００４】
【発明が解決しようとする課題】
上記木質床材によれば、床材の基板を形成している中比重木質繊維板の表層部がポリウレタン系合成樹脂の浸透硬化層によって強化されているため、層間剥離が生じ難く且つ耐衝撃性も向上するが、寸法安定性は期待できないという問題点がある。
【０００５】
即ち、中比重木質繊維板は、床材の基板として広く採用されている合板に比べて吸水試験による厚さ膨張率、線膨張率が共に大きく、従って、寸法安定性に難点を有しているものであり、このため、上記のように中比重木質繊維板の表層部をポリウレタン系合成樹脂の浸透硬化層によって強化し且つその表面に木質化粧単板を貼着しても、床材の表層側と中比重木質繊維板の芯層部や裏層部との収縮率の差が大きくなり、床材に反りや膨れが発生する等の寸法安定性に問題が生じることになる。また、中比重木質繊維板の裏面側から湿気が浸入し、寸法安定性が一層阻害されるという問題点がある。
【０００６】
本発明はこのような問題点に鑑みてなされたもので、その目的とするところは、中比重木質繊維板を床材の基板として採用しているにもかかわらず、優れた寸法安定性と耐水性を発揮し得る木質床材及びこの木質床材の製造方法を提供するにある。
【０００７】
【課題を解決するための手段】
上記目的を達成するために本発明の木質床材は、請求項１に記載したように、中比重木質繊維板を床材基板としてこの基板の表面に化粧シートを貼着してなる木質床材であって、上記床材基板を形成している中比重木質繊維板には、その表裏いずれかの面に、該中比重木質繊維板の厚みの１／２以上に達する深さを有し且つ中比重木質繊維板の全幅に亘って貫通した溝が長さ方向に小間隔毎に設けられていると共に、これらの溝と該溝を設けている面とにポリウレタン系合成樹脂の浸透硬化層を形成し、この浸透硬化層を溝の底部から該溝を設けている面とは反対側の中比重木質繊維板の他の面にまで浸透させた構造としている。
【０００８】
上記木質床材において、請求項２に係る発明は、床材基板を上記中比重木質繊維板とこの中比重木質繊維板の裏面に貼着された一定厚みの合板とから形成していることを特徴としている。
【０００９】
請求項３に係る発明は上記木質床材の製造方法であって、一定厚みを有する中比重木質繊維板の表裏いずれかの面に、該中比重木質繊維板の厚みの１／２以上に達する深さを有し且つこの中比重木質繊維板の全幅に亘って貫通した溝を長さ方向に小間隔毎に設けたのち、この溝を設けている面側にポリウレタン系の合成樹脂液を塗布することによりその面と全ての溝内から上記塗布したポリウレタン系合成樹脂液を中比重木質繊維板内に浸透させ、浸透したポリウレタン系合成樹脂液を硬化させることによって一部が上記面とは反対側の面に達している浸透硬化層を形成し、この浸透硬化層を形成した中比重木質繊維板からなる床材基板の表面に化粧シートを貼着することを特徴としている。
【００１０】
【作用】
床材の基板を形成している中比重木質繊維板には、その表裏いずれかの面に、該中比重木質繊維板の幅方向に貫通する溝が長さ方向に小間隔毎に形成され、且つこれらの溝は、中比重木質繊維板の厚みの１／２以上に達する深さにまで形成されているので、該溝内から浸透、硬化してなるポリウレタン系合成樹脂の浸透硬化層は、中比重木質繊維板の芯層部は勿論、溝を設けている面とは反対側の面にまで達しており、従って、中比重木質繊維板全体がポリウレタン系合成樹脂の浸透硬化層によって強化されていると共に表面側と裏面側との伸縮率が極めて小さくなり、且つ収縮率の差が殆どなくなって反りや膨れが発生し難い優れた寸法安定性を発揮する。
【００１１】
さらに、中比重木質繊維板の両面に、上述したようにポリウレタン系合成樹脂の浸透硬化層を形成しているので、そのいずれか一方の面を表面として該面に化粧シートを貼着することによって床材を構成することができ、化粧シートがキャスタ−付ワゴン等による動的荷重を受けても、中比重木質繊維板に層間剥離が生じる虞れがなく且つ耐衝撃性にも優れ、その上、裏面側の浸透硬化層によって裏面側から湿気が浸入するのを防止し、耐水性にも優れた床材を構成し得るものである。
【００１２】
また、中比重木質繊維板における上記多数の溝が形成されている面側にポリウレタン系合成樹脂液を塗布して浸透硬化層を形成するものであるから、浸漬による形成手段と異なってポリウレタン系合成樹脂液の使用量が少量で済み、経済的であるばかりでなく、上記溝はその深さを中比重木質繊維板の厚みの１／２以上に達する深さに形成しているから、これらの溝内に塗布した合成樹脂液を、中比重木質繊維板の芯層内部は勿論のこと、溝を設けている面とは反対側の面にまで容易に浸透させることができ、片面に合成樹脂液を塗布するだけで両面に上記合成樹脂液の浸透硬化層を能率よく確実に形成することができる。
【００１３】
【発明の実施の形態】
次に、本発明の実施の形態を図面について説明すると、図１は木質床材の一実施例を示すもので、木質床材Ａは、床材基板を形成した一定厚み（８mm程度）を有する中比重木質繊維板１と、この中比重木質繊維板１の表面に貼着されている突板からなる厚みが0.2mm 〜２mmの化粧シート２と、裏面に貼着している厚みが0.2mm 〜２mmの木材単板３と、この木材単板３に貼着されているクッション材４とからなり、上記中比重木質繊維板１にはその表面に、該表面から裏面に向かってこの中比重木質繊維板１の厚みの１／２以上の深さを有する溝５を長さ方向に小間隔毎に形成されていると共に、中比重木質繊維板１の表面と上記全ての溝５とにポリウレタン系の合成樹脂液の浸透硬化層6A、6Bが設けられてあり、さらに、中比重木質繊維板１の裏面側には、上記溝５からの合成樹脂液の浸透による浸透硬化層6Cが設けられている。
【００１４】
中比重木質繊維板１に形成されている上記全ての溝５はその長さ方向を中比重木質繊維板１の幅方向に向けてこの中比重木質繊維板１の全幅に亘って貫通した状態に設けられている。また、木質床材Ａの基板として必要な強度を発揮させるために、その溝幅を１mm以下の小幅に形成していると共に溝間のピッチを中比重木質繊維板１の厚みの１〜２倍に形成している。この溝間のピッチを中比重木質繊維板１の厚みの２倍以上にすると、溝５内を通じて中比重木質繊維板１の厚みと直交する方向に浸透する合成樹脂液が溝５、５間の中間部にまで達することができなくなって中比重木質繊維板１の芯層部に弱体部が形成されるので好ましくない。
【００１５】
また、中比重木質繊維板１の表面全面に塗布された上記合成樹脂液によって中比重木質繊維板１の表層部には全体に亘って上記浸透硬化層6Aが形成され、溝５内を通じて中比重木質繊維板１の表裏面に平行する方向に浸透した合成樹脂液によって中比重木質繊維板１の芯層部に全体に亘って上記浸透硬化層6Bが形成されているものである。さらに、各溝５の底部から中比重木質繊維板１の裏面側に向かって浸透、拡散した合成樹脂液によって上記浸透硬化層6Cが形成されているが、溝５の底面と中比重木質繊維板１の裏面との間に残存する中比重木質繊維板１の厚みが余り薄くすると床材基板を形成するための中比重木質繊維板１が折損する虞れが生じ、上記厚みが厚すぎると、溝５の底面から中比重木質繊維板１の裏面にまで上記合成樹脂液を浸透させることができなくなるので、溝５の底面と中比重木質繊維板１の裏面との間に残存する中比重木質繊維板１の厚みを２〜３mmにしている。
【００１６】
この中比重木質繊維板１の表面に貼着する化粧シート２としては、突板に限定されることなく、ＷＰＣ単板、印刷紙、塩化ビニールシートであってもよい。塗料の塗布層であってもよい。
【００１７】
このように構成した木質床材Ａにおいて、床材基板を形成している上記中比重木質繊維板１は溝５を上向き、即ち、表面側に向けてその表面に木質化粧板等からなる化粧シート２を貼着しているが、図２に示すように、溝５を下向きにして該溝５が開口している面を裏面とし、この裏面に上記木材単板３を貼着する一方、溝５が開口していない面を表面としてこの面に上記化粧シート２を貼着した構造としておいてもよい。また、図３、図４に示すように、中比重木質繊維板１の裏面に木材単板３を貼着することなく直接、クッション材４を貼着した構造としておいてもよい。
【００１８】
図５は本発明木質床材の別な実施例を示すもので、床材基板として上記のように多数条の溝５と浸透硬化層6A〜6Cを設けている中比重木質繊維板1Aとこの中比重木質繊維板1Aの裏面に貼着した一定厚みの合板７とから形成しているものである。この場合、中比重木質繊維板1Aと合板７との厚みの和が上記実施例における中比重木質繊維板１の厚みに等しくなるように形成されている。この床材基板の表面、即ち、中比重木質繊維板1Aの表面に上記実施例と同様に化粧シート２を貼着し、合板６の裏面にクッション材４を貼着して木質床材Ａを構成している。
【００１９】
この木質床材Ａにおいても、中比重木質繊維板1Aに設けている多数条の溝５の向きを同図に示すように表面側に向けておいてもよく、また、図６に示すように裏面側に向けておいてもよい。
【００２０】
次に、上記木質床材Ａの製造方法の一例を述べると、まず、中比重木質繊維板１から床材基板を形成する。この際、中比重木質繊維板のみによって床材基板を形成する場合には、厚みが８mm程度の中比重木質繊維板を用いるが、中比重木質繊維板と合板とから床材基板を形成する場合には薄い中比重木質繊維板を用いる。この中比重木質繊維板１の表裏いずれかの面に、図７に示すように、該中比重木質繊維板１の厚みの１／２以上に達する深さを有する多数条の溝５を中比重木質繊維板１の長さ方向に小間隔毎に形成する。
【００２１】
上記溝５は、回転軸10に薄肉円形刃11を小間隔毎に固着してなるスリッタを用い、このスリッタに中比重木質繊維板１を送入することによって形成することができる。即ち、中比重木質繊維板１をスリッタに送り込むと、各円形刃11によって該円形刃11の厚みに等しい溝幅を有し且つ円形刃11の切り込み深さに等しい深さを有する溝５が刻設され、中比重木質繊維板１がスリッタを通過すると、全ての溝５は中比重木質繊維板１の全幅に亘って貫通した状態となるものである。
【００２２】
こうして中比重木質繊維板１に多数条の溝５を形成したのち、次に、溝５の開口端を上向きにしてこの中比重木質繊維板１の上面にポリウレタン系の合成樹脂液を塗布し、上面と溝５内を通じて該合成樹脂液を中比重木質繊維板１の内部に浸透させる。中比重木質繊維板１の上面に対する合成樹脂液の塗布手段としては刷毛、或いはスプレー、又はロールコータなどを用いて行えばよい。
【００２３】
中比重木質繊維板１に対するポリウレタン系の合成樹脂液の塗布量は、中比重木質繊維板１の表裏両面と芯層部とに上記浸透硬化層6A〜6Cを形成するのに必要な量であればよく、多すぎると塗布作業性が悪くなると共にコスト高になるので10〜15ｇ／30.3cm2 が望ましい。また、この合成樹脂液の粘度が１ポイズ以上であると中比重木質繊維板１に対する浸透性が悪くなるので、１ポイズ以下、望ましくは0.5 ポイズ以下とする。
【００２４】
中比重木質繊維板１の上面に上記合成樹脂液を塗布すると、各溝５に対しては該溝５の開口端から溝５内に合成樹脂液が浸入する一方、これらの溝５の開口端以外の平坦な上面に塗布された合成樹脂液は該上面から中比重木質繊維板１の上層部内に浸透して表層部全体に亘って浸透層を形成する。さらに、上記溝５内に浸入した合成樹脂液はこれらの溝５の垂直な対向壁面から中比重木質繊維板１の表裏面に平行する方向に浸透して隣接する溝５、５から浸透した合成樹脂液同士が連続し、中比重木質繊維板１の中間層部（芯層部）に全体的に合成樹脂液の浸透層が形成される。また、各溝５の底部から中比重木質繊維板１の下面側に向かって浸透、拡散した合成樹脂液が中比重木質繊維板１の下面に達して該下面全面に連続した浸透層を形成する。
【００２５】
こうして、中比重木質繊維板１にポリウレタン系の合成樹脂液を浸透処理したのち、この中比重木質繊維板１を加熱して浸透層を硬化させることにより図８に示すように、中比重木質繊維板１に上述した浸透硬化層6A〜6Cを形成するものである。次いで、この中比重木質繊維板１を床材基板としてその表裏面に接着剤によって化粧シート２と木材単板３とをそれぞれ重ね合わせることにより複合板を形成し、この複合板をホットプレスによって熱圧処理することにより中比重木質繊維板１の表裏面に接着剤によって化粧シート２と木材単板３とを一体に貼着してなる木質床材を得るものである。
【００２６】
なお、中比重木質繊維板１に浸透した上記合成樹脂液の浸透層は、予め、硬化処理しておくことなく、このホットプレスによる加熱時に硬化させてもよい。また、床材基板を中比重木質繊維板と合板とによって形成する場合には、上記のように処理された中比重木質繊維板の裏面（下面）接着剤を介して合板を重ね合わせると共に表面（上面）に上記化粧シート２を重ね合わせてホットプレスにより熱圧し、木質床材としてもよい。さらに、いずれの場合においても裏面にクッション材４を配設しておいてもよい。
【００２７】
次に、本発明の具体的な実施例と比較例とを示す。
〔実施例〕  7.9mm 厚の中比重木質繊維板の片面にスリッタによって10mm間隔毎に深さが5.4mm の溝を形成したのち、スポンジロールコータを用いて該溝を設けている面にポリウレタン系合成樹脂液（シンク科学工業株式会社製、商品名ＴＣ−２３Ｍ）を15ｇ／30.3cm2 の割合でもって塗布し、しかるのち、溝を裏面側に向けた状態にしてこの中比重木質繊維板の表面に突板を、裏面に該突板と同樹種の単板を接着剤を介して重ね合わせ、ホットプレスにより熱圧処理して中比重木質繊維板の表裏面に突板と単板を貼着した。さらに、突板の表面に塗装を施す一方、単板の裏面にクッション材を貼着することにより木質床材を得た。
【００２８】
〔比較例〕  上記実施例において、溝加工を施していなく且つ合成樹脂液を塗布、含浸させていない7.9mm 厚の中比重木質繊維板を用い、この中比重木質繊維板の表裏面に上記実施例と同じ突板と単板とを貼着すると共に突板の表面に塗装を施し、単板の裏面にクッション材を貼着することによって木質床材を得た。
【００２９】
上記実施例で得た木質床材と比較例で得た木質床材とを80℃に保持されたドライヤー室内に３時間放置し、１時間毎に長さ方向の収縮率を測定した。その測定結果を表１に示す。
【００３０】
【表１】
0004226187.tif 000002
【００３１】
上記表から明らかなように、本発明実施例の木質床材の収縮率は比較例に比べて１／３であり、寸法安定性に優れている。
【００３２】
【発明の効果】
以上のように本発明の木質床材によれば、床材基板を形成している中比重木質繊維板の表裏いずれかの面に、該中比重木質繊維板の厚みの１／２以上に達する深さを有し且つ中比重木質繊維板の全幅に亘って貫通した溝を長さ方向に小間隔毎に設けていると共に、この溝を設けている面側における該面と上記全ての溝とにポリウレタン系合成樹脂の浸透硬化層を形成しているので、この浸透硬化層は溝を設けている中比重木質繊維板の面側には勿論、溝から浸透した合成樹脂によって中比重木質繊維板の内部及び反対側の面にも設けられた構造となっており、従って、中比重木質繊維板全体がポリウレタン系合成樹脂の浸透硬化層によって強化されて全体の収縮率が極めて小さく且つ表面側と裏面側との伸縮率の差が殆どなくなり、反りや膨れが発生し難い優れた寸法安定性を発揮するものである。
【００３３】
さらに、中比重木質繊維板の両面に、上述したようにポリウレタン系合成樹脂の浸透硬化層を形成しているので、そのいずれか一方の面を表面として該面に化粧シートを貼着することによって床材を構成することができ、化粧シートがキャスタ−付ワゴン等による動的荷重を受けても、中比重木質繊維板に層間剥離が生じる虞れがなく且つ耐衝撃性にも優れ、その上、裏面側の浸透硬化層によって裏面側から湿気が浸入するのを防止し、耐水性にも優れた床材を構成し得るものである。
【００３４】
また、本発明の木質床材の製造方法によれば、一定厚みを有する中比重木質繊維板の表裏いずれかの面に多数条の溝を形成したのち、この面側にポリウレタン系合成樹脂液を塗布して浸透硬化層を形成するものであるから、浸漬による形成手段と異なってポリウレタン系合成樹脂液の使用量が少量で済み、経済的であるばかりでなく、上記溝はその深さを中比重木質繊維板の厚みの１／２以上に達する深さに形成しているから、これらの溝内に浸入した合成樹脂液を、中比重木質繊維板の芯層内部（中間層内部）は勿論のこと、溝を設けている面とは反対側の面にまで容易に浸透させることができて該面にも浸透硬化層を形成することができ、このように、中比重木質繊維板の片面に合成樹脂液を塗布するだけで両面に上記合成樹脂液の浸透硬化層を形成し得るので、寸法安定性に優れた木質床材を能率よく確実に製造することができるものである。
【図面の簡単な説明】
【図１】木質床材の縦断側面図、
【図２】その変形例を示す縦断側面図、
【図３】裏面に直接クッション材を貼着してなる木質床材の縦断側面図、
【図４】その変形例を示す縦断側面図、
【図５】中比重木質繊維板と合板とからなる床材基板を用いた木質床材の縦断側面図、
【図６】その変形例を示す縦断側面図、
【図７】中比重木質繊維板に溝を形成している状態の簡略縦断側面図、
【図８】合成樹脂の浸透硬化層を形成した中比重木質繊維板の簡略縦断側面図。
【符号の説明】
１  中比重木質繊維板
２  化粧シート
３  木材単板
４  クッション材
５  溝
6A〜6C  浸透硬化層
７  合板
【図１】
0004226187.tif 000003
【図２】
0004226187.tif 000004
【図３】
0004226187.tif 000005
【図４】
0004226187.tif 000006
【図５】
0004226187.tif 000007
【図６】
0004226187.tif 000008
【図７】
0004226187.tif 000009
【図８】
0004226187.tif 000010